(57)【特許請求の範囲】
【請求項１】
樹脂組成物を成形してなるスラストワッシャであって、
前記樹脂組成物は、ジカルボン酸または該ジカルボン酸誘導体成分とジアミン成分とからなるポリアミド樹脂をベース樹脂とし、これに繊維状補強材を配合してなる組成物であり、
前記ジカルボン酸または該ジカルボン酸誘導体成分がテレフタル酸または該テレフタル酸誘導体を主成分とし、前記ジアミン成分が炭素数９からなる脂肪族ジアミンを主成分とし、
前記繊維状補強材は、ガラス繊維および炭素繊維から選ばれる少なくとも１つであり、前記樹脂組成物全体に対して１０質量％以上６０質量％未満含まれることを特徴とするスラストワッシャ。
【請求項２】
前記脂肪族ジアミンは、１，９−ノナンジアミンおよび２−メチル−１，８−オクタンジアミから選ばれる少なくとも１つの脂肪族ジアミンであることを特徴とする請求項１記載のスラストワッシャ。
【請求項３】
前記樹脂組成物は、フッ素樹脂が前記樹脂組成物全体に対して５〜２５質量％含まれることを特徴とする請求項１または請求項２記載のスラストワッシャ。
【請求項４】
前記ポリアミド樹脂が、放射性同位元素である炭素１４を含むことを特徴とする請求項１から請求項３までのいずれか１項記載のスラストワッシャ。
【請求項５】
前記スラストワッシャは、トランスミッション用のスラストワッシャであることを特徴とする請求項１から請求項４までのいずれか１項記載のスラストワッシャ。
【発明の詳細な説明】
【技術分野】
【０００１】
本発明は、自動車や建設機械のトランスミッションに使用するスラストワッシャに関する。
【背景技術】
【０００２】
自動車、建設機械などのトランスミッションやエンジンのクランク部に使用するスラストワッシャは、円環平板状の摺動部材である。オートマチックトランスミッション（ＡＴ）のスラスト摺動部に使用されていた従来のスラストニードル軸受に代えて、小型軽量化などの目的でスラストワッシャが使用されている。この種のスラストワッシャでは、近年における燃費改善や高速化に伴い、耐熱性、靱性、低摩擦性、耐摩耗性への改善要求が強くなっている。
【０００３】
従来、このような用途に使用されるスラストワッシャとしては、円環の内部に、内周側から半径方向外側へ延びる潤滑油の環状導入空間が形成され、かつ、射出成形による一体形状として成形されて、内部に接合部分を有さずに成形されてなる樹脂製スラストワッシャが提案されている（特許文献１参照）。特許文献１では、スラストワッシャの樹脂材料として、ガラス繊維や炭素繊維が充填されたポリアミド樹脂（ポリアミド６樹脂、ポリアミド６６樹脂）などが例示されている。
【０００４】
また、溶融摩耗を起こすことなく、生産性を向上できるものとして、射出成形可能なフェノール樹脂にガラス繊維や炭素繊維を配合し、フィルムゲート方式を用いて射出成形した樹脂製スラストワッシャが提案されている（特許文献２参照）。
【０００５】
摺動特性に優れたポリアミド組成物、または自動車部品用成形材料として、ジカルボン酸成分の６０〜１００モル％がテレフタル酸であるジカルボン酸成分と、ジアミン成分の６０〜１００モル％が１，９−ノナンジアミンであるジアミン成分とからなり、濃硫酸中３０℃で測定した極限粘度［η］が０．４〜３．０ｄｌ／ｇであるポリアミドが開示されている（特許文献３および４参照）。
【先行技術文献】
【特許文献】
【０００６】
【特許文献１】特開２０１３−２０４７７０号公報
【特許文献２】特開２００２−１３９０２７号公報
【特許文献３】特開平７−２２８７７４号公報
【特許文献４】特開平７−２２８７６９号公報
【発明の概要】
【発明が解決しようとする課題】
【０００７】
しかしながら、自動車、建設機械などの高馬力化、高速化に伴いスラストワッシャに対する上記諸特性向上の要求が一層強まっており、通常のポリアミド６樹脂やポリアミド６６樹脂を材料とする場合は、耐摩耗性や耐熱性が満足できないおそれがある。また、従来のスラストニードル軸受に代えて使用されるスラストワッシャは、近年における燃費改善や高速化に伴い、耐熱性、靱性、低摩擦性、耐摩耗性への改善要求が強くなっているが、要求特性を満足するスラストワッシャが得られていない。フェノール樹脂の場合も靱性の面で満足できないおそれがある。さらに、燃費向上の面から低摩擦係数材料への期待がより一層強くなっている。
【０００８】
本発明はこのような問題に対処するためになされたものであり、耐熱性、靱性、低摩擦性、および耐摩耗性に優れ、製造コストも低減できるスラストワッシャの提供を目的とする。
【課題を解決するための手段】
【０００９】
本発明のスラストワッシャは樹脂組成物を成形してなるスラストワッシャである。この樹脂組成物は、ジカルボン酸または該ジカルボン酸誘導体成分とジアミン成分とからなるポリアミド樹脂をベース樹脂とし、これに繊維状補強材を配合してなる組成物であり、上記ジカルボン酸または該ジカルボン酸誘導体成分がテレフタル酸または該テレフタル酸誘導体を主成分とし、上記ジアミン成分が炭素数９からなる脂肪族ジアミンを主成分とし、上記繊維状補強材は、ガラス繊維および炭素繊維から選ばれる少なくとも１つであり、樹脂組成物全体に対して１０質量％以上６０質量％未満含まれることを特徴とする。また、必要に応じて、上記樹脂組成物は、フッ素樹脂が上記樹脂組成物全体に対して５〜２５質量％含まれることを特徴とする。
【００１０】
上記ポリアミド樹脂を構成する脂肪族ジアミンは、１，９−ノナンジアミンおよび２−メチル−１，８−オクタンジアミから選ばれる少なくとも１つの脂肪族ジアミンであることを特徴とする。また、上記ポリアミド樹脂が、放射性同位元素である炭素１４を含むことを特徴とする。
また、上記スラストワッシャは、トランスミッション用のスラストワッシャであることを特徴とする。
【発明の効果】
【００１１】
本発明のスラストワッシャは、ジカルボン酸成分がテレフタル酸またはその誘導体を、ジアミン成分が炭素数９からなる脂肪族ジアミンを、それぞれ主成分とする所定のポリアミド樹脂に、ガラス繊維および炭素繊維から選ばれる少なくとも１つの繊維状補強材を所定量含む樹脂組成物を成形してなるので、耐熱性、靱性、低摩擦性、および耐摩耗性に優れ、高耐久性かつ低トルクなスラストワッシャとなる。また、高温、高速回転となる条件下でも、溶融摩耗や変形を抑制でき、スラストワッシャが原因でトランスミッションが焼付きロックすることを防止できる。さらに、ジカルボン酸成分がテレフタル酸またはその誘導体をジアミン成分が炭素数９からなる脂肪族ジアミンをそれぞれ主成分とするポリアミド樹脂をベース樹脂とするので、結晶化速度が非常に速く、成形時のサイクルタイムを短くすることができ、生産性を向上でき、製造コストの低減が図れる。これらの結果、自動車や建設機械のトランスミッションに使用するスラストワッシャとして好適に利用できる。
【００１２】
ベース樹脂となる上記ポリアミド樹脂は、融点が３００℃以上であるので、従来のスラストワッシャ材料として用いられているポリアミド６６樹脂（融点２６７℃）などと比較して、非常に高い耐熱性を備え、より厳しい条件下（高温、高速回転）でも溶融摩耗や変形を抑制できる。また、ポリアミド樹脂の中で最も低い吸水性を示し、耐油性も優れており、油潤滑条件下でも問題なく使用できる。
【００１３】
上記樹脂組成物は、フッ素樹脂が上記樹脂組成物全体に対して５〜２５質量％含まれるので、より低摩擦となる。
【００１４】
ポリアミド樹脂を構成する成分の一部（例えば１，９−ノナンジアミン）が植物由来の原料より合成することができ、該ポリアミド樹脂に放射性同位元素である炭素１４を含むので、石油由来の合成樹脂に比べて燃焼時の実質的な二酸化炭素排出量を低減できる。
【図面の簡単な説明】
【００１５】
【図１】本発明のスラストワッシャの一例を示す図である。
【図２】リング状試験片を示す図である。
【発明を実施するための形態】
【００１６】
本発明のスラストワッシャは、樹脂組成物を円環平板状に成形してなる樹脂製のスラストワッシャである。樹脂材料とする樹脂組成物は、所定のポリアミド樹脂をベース樹脂とし、これに所定量の繊維状補強材を配合してなる。
【００１７】
本発明で用いるポリアミド樹脂は、ジカルボン酸またはその誘導体成分とジアミン成分とを重合させて得られる。例えば各成分を構成するジカルボン酸またはジカルボン酸ジクロライドと、ジアミンとを重縮合して得られる。上記ポリアミド樹脂を構成するジカルボン酸成分は、テレフタル酸を主成分とする。テレフタル酸を主成分とすることで、ポリアミド樹脂の高温剛性などに優れる。また、上記ポリアミド樹脂を構成するジアミン成分は、炭素数９からなる脂肪族ジアミンを主成分とする。テレフタル酸は、いずれも化学構造の対称性が高いため、これらを主成分とすることで、高い結晶性のポリアミド樹脂が得られる。
【００１８】
本発明のポリアミド樹脂を構成するジアミン成分は、炭素数９からなる脂肪族ジアミンである。そのようなジアミンとしては、直鎖状の１，９−ノナンジアミン、分岐状の２−メチル−１，８−オクタンジアミンが挙げられる。ジアミン成分としては、ジアミン成分全体に対して、１，９−ノナンジアミン成分が６０モル％以上であり、好ましくは７５モル％以上、より好ましくは９０モル％以上である。ジアミン成分の組成がこの範囲であれば、得られるポリアミドの耐熱性、成形性、耐薬品性、低吸水性、軽量性、力学特性のいずれにも優れるので好ましい。
【００１９】
炭素数９からなる脂肪族ジアミン以外のジアミン成分としては、エチレンジアミン、プロピレンジアミン、１，４−ブタンジアミン、１，６−ヘキサンジアミン、１，８−オクタンジアミン、１，１０−デカンジアミン、１，１２−ドデカンジアミン、３−メチル−１，５−ペンタンジアミン、２，２，４−トリメチル−１，６−ヘキサンジアミン、２，４，４−トリメチル−１，６−ヘキサンジアミン、５−メチル−１，９−ノナンジアミンなどの脂肪族ジアミン；シクロヘキサンジアミン、メチルシクロヘキサンジアミン、イソホロンジアミンなどの脂環式ジアミン；ｐ−フェニレンジアミン、ｍ−フェニレンジアミン、キシレンジアミン、４，４’−ジアミノジフェニルメタン、４，４’−ジアミノジフェニルスルホン、４，４’−ジアミノジフェニルエーテルなどの芳香族ジアミン、あるいはこれらの任意の混合物を挙げることができる。
【００２０】
本発明のポリアミド樹脂を構成するジカルボン酸はテレフタル酸を主成分とする。テレフタル酸以外のジカルボン酸成分としては、マロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸などの脂肪族ジカルボン酸；１，３−シクロペンタンジカルボン酸、１，４−シクロヘキサンジカルボン酸などの脂環式ジカルボン酸；イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸などの芳香族ジカルボン酸、あるいはこれらの任意の混合物を挙げることができる。これらのうち芳香族ジカルボン酸が好ましく使用される。さらに、トリメリット酸、トリメシン酸、ピロメリット酸などの多価カルボン酸を溶融成形が可能な範囲内で用いることもできる。
ジカルボン酸に占めるテレフタル酸の割合は、ジカルボン酸成分全体に対して、６０モル％以上であり、好ましくは７５モル％以上、より好ましくは９０モル％以上である。テレフタル酸成分が６０モル％未満の場合には、得られるポリアミドの耐熱性、耐薬品性、耐沸騰水性などの諸物性が低下するため好ましくない。
【００２１】
上記ポリアミド樹脂は、実質的にテレフタル酸および炭素数９からなる脂肪族ジアミンのみから構成することが好ましい。なお、上記ポリアミド樹脂と相溶性がある樹脂であれば、本発明の効果を低下させない範囲で他の樹脂をブレンドすることができる。
【００２２】
上記ポリアミド樹脂の極限粘度は、特に限定されないが、スラストワッシャの成形を容易にするためには、９６質量％硫酸を溶媒とし、濃度１ｇ／ｄＬ、２５℃で測定される極限粘度が０．４〜３．０とすることが好ましい。
【００２３】
上記ポリアミド樹脂は、その融点が３００℃以上であることが好ましい。また、上限は特に限定されないが、成形加工性などを考慮して３２０〜３４０℃程度とすることが好ましい。融点範囲としては、３００〜３４０℃が好ましく、３００〜３３０℃がより好ましく、３００〜３２０℃が特に好ましい。スラストワッシャ材料として一般に使用される他のポリアミド樹脂（ポリアミド６６樹脂（同２６７℃）よりも融点が高く、耐熱性に優れるので、高温、高速回転で使用されても、スラストワッシャの溶融摩耗や変形を防止できる。なお、融点は、示差走査熱量計（ＤＳＣ）を用いて、不活性ガス雰囲気下で、上記ポリアミド樹脂を溶融状態から２０℃／分の降温速度で２５℃まで降温した後、２０℃／分の昇温速度で昇温した場合に現れる吸熱ピークの温度（Ｔｍ）として測定できる。
【００２４】
上記ポリアミド樹脂は、そのガラス転移温度が１２０℃以上であることが好ましい。より好ましくは１２５℃以上である。スラストワッシャ材料として一般に使用される他のポリアミド樹脂（ポリアミド６６樹脂（同４９℃）よりも高いガラス転移温度であるので、高温、高速回転で使用されても、スラストワッシャの溶融摩耗や変形を抑制できる。なお、ガラス転移温度は、示差走査熱量計（ＤＳＣ）を用いて、不活性ガス雰囲気下で、上記ポリアミド樹脂を急冷した後、２０℃／分の昇温速度で昇温した場合に現れる階段状の吸熱ピークの中点の温度（Ｔｇ）として測定できる（ＪＩＳ Ｋ７１２１）。
【００２５】
ベース樹脂とする上記ポリアミド樹脂に配合する繊維状補強材としては、ガラス繊維、炭素繊維、またはこれらの混合物を用いる。ガラス繊維は、ＳｉＯ２、Ｂ２Ｏ３、Ａｌ２Ｏ３、ＣａＯ、ＭｇＯ、Ｎａ２Ｏ、Ｋ２Ｏ、Ｆｅ２Ｏ３などを主成分とする無機ガラスから紡糸して得られる。一般に、無アルカリガラス（Ｅガラス）、含アルカリガラス（Ｃガラス、Ａガラス）などを使用できる。上記ポリアミド樹脂への影響を考慮すれば無アルカリガラスが好ましい。無アルカリガラスは、組成物中にアルカリ成分をほとんど含んでいないホウケイ酸ガラスである。アルカリ成分がほとんど入っていないので、ポリアミド樹脂への影響がほとんどなく樹脂組成物の特性が変化しない。ガラス繊維としては、例えば、旭ファイバーグラス社製：０３ＪＡＦＴ６９２、ＭＦ０３ＭＢ１２０、ＭＦ０６ＭＢ１２０などが挙げられる。
【００２６】
炭素繊維は、ポリアクリロニトリル系（ＰＡＮ系）、ピッチ系、レーヨン系、リグニン−ポバール系混合物など原料の種類によらないで使用できる。ピッチ系炭素繊維としては、例えば、クレハ社製：クレカ  Ｍ−１０１Ｓ、同Ｍ−１０７Ｓ、同Ｍ−１０１Ｆ、同Ｍ−２０１Ｓ、同Ｍ−２０７Ｓ、同Ｍ−２００７Ｓ、同Ｃ−１０３Ｓ、同Ｃ−１０６Ｓ、同Ｃ−２０３Ｓなどが挙げられる。また、ＰＡＮ系炭素繊維としては、例えば、東邦テナックス社製：ベスファイト  ＨＴＡ−ＣＭＦ０１６０−０Ｈ、同ＨＴＡ−ＣＭＦ００４０−０Ｈ、同ＨＴＡ−Ｃ６、同ＨＴＡ−Ｃ６−Ｓ、または、東レ社製：トレカ  ＭＬＤ−３０、同ＭＬＤ−３００、同Ｔ００８、同Ｔ０１０などが挙げられる。
【００２７】
繊維状補強材の配合量は、樹脂組成物全体に対して１０質量％以上６０質量％未満とする。好ましくは２０〜５０質量％である。なお、繊維状補強材としてガラス繊維と炭素繊維との混合物を用いる場合は、合計量を上記範囲内とする。繊維状補強材が１０質量％未満であると、スラストワッシャ（特にトランスミッション用）としての剛性や耐摩耗性などの機械的強度が得られないおそれがある。また、繊維状補強材が６０質量％以上であると、成形性に劣るおそれがある。
【００２８】
上記樹脂組成物には、より低摩擦化を図るため、フッ素樹脂を配合できる。フッ素樹脂としては、スラストワッシャの使用温度に耐える耐熱性を有するものであれば使用できる。フッ素樹脂としては、例えば、ポリテトラフルオロエチレン（ＰＴＦＥ）樹脂、テトラフルオロエチレン−パーフルオロアルキルビニルエーテル（ＰＦＡ）共重合体樹脂、テトラフルオロエチレン−ヘキサフルオロプロピレン（ＦＥＰ）共重合体樹脂、テトラフルオロエチレン−エチレン（ＥＴＦＥ）共重合体樹脂などが挙げられる。これらの中でも、低摩擦性に優れることからＰＴＦＥ樹脂が好ましい。
【００２９】
ＰＴＦＥ樹脂は、上記樹脂組成物中に均一に混和するために粉状の形態のものが好ましく、例えば、モールディングパウダー、ファインパウダー、または成形焼成後にγ線などの電子線照射をして粉砕した再生ＰＴＦＥなどであってよい。成形性に優れる再生ＰＴＦＥが好ましい。
【００３０】
フッ素樹脂の配合量は、樹脂組成物全体に対して５〜２５質量％とすることが好ましい。フッ素樹脂が５質量％未満であると、スラストワッシャに十分な低摩擦性が付与されないおそれがある。また、フッ素樹脂が２５質量％をこえると、上記所定のポリアミド樹脂本来の機械的強度が損なわれるおそれや、成形性が著しく悪くなるおそれがある。
【００３１】
また、上記樹脂組成物には、スラストワッシャの機能や成形性を損なわない範囲であれば、必要に応じて、他の添加剤を配合してもよい。このような添加剤として、例えば、シリカ、炭酸カルシウム、マイカ、タルク、ウォラストナイト、ガラスフレーク、クレーなどの無機添加剤が挙げられる。
【００３２】
上記樹脂組成物を構成する各材料を混合する手段は、特に限定されるものではなく、原料を個別に溶融混合機に供給してもよく、または予めヘンシェルミキサー、ボールミキサー、リボンブレンダーなどの汎用の混合機を用いて２種以上のものを同時に混合してもよい。その場合の混合温度は、通常３００〜３４０℃、好ましくは３００〜３２０℃である。また、成形方法は、圧縮成形、押出し成形、射出成形などを採用でき、均一溶融ブレンド体を形成して、射出成形または押出し成形を行なうこともできる。この中でも、生産性に優れ、後述の溝などを高精度で容易に形成できることから、射出成形を採用することが好ましい。射出成形時は、樹脂温度を上述のポリアミド樹脂の融点以上とし、金型温度を該ポリアミド樹脂のガラス転移温度未満に保持して行なう。
【００３３】
本発明で用いるポリアミド樹脂において、ジカルボン酸成分またはジアミン成分として、植物由来の原料を用いてもよい。例えば、１，９−ノナンジアミンおよび／または２−メチル−１，８−オクタンジアミンの出発原料となるブタジエンを植物由来の原料を用いて製造し、このブタジエンを用いて水和２量化反応を経て植物由来のジアミンを製造することができる。植物由来のブタジエンの製造方法としては、バイオマス由来のエタノールを２分子接触的に脱水縮合させる方法が挙げられる。植物由来の原料を採用することで、スラストワッシャの焼却処分に伴う二酸化炭素の実質的な排出量を、植物由来の原料を用いない場合よりも低減できる。ここで、植物由来の原料を用いたプラスチックであるかどうかは、樹脂を構成している炭素について、放射性同位元素である１４Ｃの濃度を測定することで判別できる。１４Ｃの半減期は５７３０年であることから、１千万年以上の歳月を経て生成されるとされる化石資源由来の炭素には １４Ｃが全く含まれない。このことから樹脂中に １４Ｃが含まれていれば、少なくとも植物由来の原料を用いていると判断できる。
【００３４】
本発明のスラストワッシャの一例を図１に基づいて説明する。図１（ａ）は本発明のスラストワッシャの斜視図であり、図１（ｂ）はその平面図であり、図１（ｃ）はその断面図である。図１に示すように、スラストワッシャ１は、円環平板状であり、その平面（スラストワッシャのスラスト滑り面）に溝２と、スラストワッシャの両平面を貫通する孔３が形成されている。また、スラストワッシャ１を固定するための突起４が形成されている。
【００３５】
オートマチックトランスミッション用のスラストワッシャ１は、相手材となるアルミニウム合金や炭素鋼との滑り接触（摺接）時にスラストワッシャまたは相手材の摩耗を抑えるために油潤滑条件下にて使用される。溝２や孔３は、この油通路となる。溝２は、スラストワッシャの少なくとも一方の面に通常２〜８本形成する。溝は、環状のスラストワッシャの軸を中心として放射状に略均等角度に配置され、内周側から外周側へかけて一様に配置されていることが好ましい。溝の断面形状としては、断面略矩形状（正方形、長方形、台形など）、スラスト滑り面を基準として溝側面が鈍角な傾斜面を有する断面溝形状、円弧状を有する断面溝形状などが挙げられる。
【００３６】
本発明ではスラストワッシャ１として、ガラス転移温度が高く、剛性に優れ、耐油性にも優れる上述のポリアミド樹脂をベース樹脂とする樹脂組成物の成形体を用いているため、油通路となる溝の総面積が大きくなるような場合でも、高温、高速回転条件下での変形などを抑制できる。また、靱性、低摩擦性、耐摩耗性などにも優れ、近年におけるスラストワッシャ（特にトランスミッション用）への要求に十分に対応することができる。
【００３７】
また、スラストワッシャ１を射出成形で成形する場合、ゲートの位置および個数は適宜設定できるが、ゲート痕や、成形時に樹脂組成物が合流する領域に形成されるウエルド部が、スラストワッシャの肉厚の薄い部分（溝や孔の部分）を回避するように設計することが好ましい。例えば、図１に示すように、ゲート位置５を、溝とその溝と隣り合うもう一方との溝との略中間部分のスラストワッシャの外周面部に１箇所設ける。このゲート位置で成形することで、ウエルド部は、スラストワッシャの中心部分を基準として、ゲート位置から相対する反対側部分の周辺近傍部分に形成される。また、外周面部に形成することで、スラスト滑り面のゲート痕による悪影響などを回避できる。さらに、本発明のスラストワッシャでは、上述のポリアミド樹脂をベース樹脂とする樹脂組成物を用いて射出成形された成形体とすることで、靱性に優れ、上記ウエルド部での割れを防止できる。
【実施例】
【００３８】
以下に実施例を挙げて本発明をさらに説明するが、本発明はこれにより何ら制限されるものではない。
【００３９】
実施例および比較例に用いる原材料を一括して以下に示す。
（１）樹脂材料
ポリアミド樹脂Ａ：テレフタル酸と１，９−ノナンジアミンを主原料に使用した樹脂（クラレ社製ジェネスタ Ｎ１０００Ａ）
ポリアミド６６樹脂：東レ社製アミランＣＭ３００１
（２）繊維状補強材
ガラス繊維：旭ファイバーグラス社製０３ＪＡＦＴ６９２（平均繊維径１０μｍ、平均繊維長３ｍｍ）
炭素繊維：東邦テナックス社製ＨＴＡ−Ｃ６（平均繊維径７μｍ、平均繊維長６ｍｍ）
（３）フッ素樹脂
ＰＴＦＥ樹脂粉末：喜多村社製ＫＴＬ−６１０（再生ＰＴＦＥ）
【００４０】
実施例１〜実施例６、比較例１〜比較例３
これらの原材料を表１に示す割合で配合し乾式混合した後、二軸溶融押出し機を用いて３２０〜３３０℃の条件で押出して造粒し、得られたペレットを射出成形機に供給して、シリンダー温度３２０〜３４０℃、射出圧力１０００ｋｇ／ｃｍ２ 、金型温度１２０〜１５０℃の条件で射出成形し、試験片を成形した。摩擦摩耗試験の試験片は、図２に示すリング状試験片６とし、その寸法は外径２１ｍｍ、内径１７ｍｍ、肉厚１０ｍｍである。なお、図２（ａ）はリング状試験片の平面図であり、図２（ｂ）はその断面図である。
【００４１】
得られた試験片について、下記に示す（１）摩擦摩耗試験、（２）引張り試験を行ない、得られた結果を表１に示した。また、上記の試験片成形時の成形性について、問題なく成形できたものは「○」、流動性が悪く均一な成形品が得られなかったものは「×」とし、表１に併記した。
【００４２】
（１）摩擦摩耗試験
スラスト型摩耗試験機（自社製）を用い、面圧２ＭＰａ、滑り速度毎分１２８ｍ、相手材：ＳＵＪ２、Ｍｏｂｉｌ ＶＥＬＯＣＩＴＥ ＮＯ．３（ＶＧ２）中にて運転時間５０時間で、５０時間後の摩擦係数および比摩耗量（×１０−８（ｍｍ３／Ｎ・ｍｍ）を求めた。
【００４３】
（２）引張り試験
上記表に示す組成かつ成形条件で各実施例および比較例に対応するダンベル試験片を成形し、成形後に８０℃９５％ＲＨ下で３〜５時間調湿した。調湿後の試験片について、ＩＳＯ５２７−１（ＪＩＳ Ｋ ７１６１）に準拠し、引張速度５ｍｍ／ｍｉｎの条件で引張り強さ（ＭＰａ）を測定した。
【００４４】
【表１】
0006517055.tif 000002
【００４５】
各実施例では、低摩擦で耐摩耗性に優れているが、各比較例では、摩擦係数が高く、比摩耗量も大きな値を示した。
【産業上の利用可能性】
【００４６】
本発明のスラストワッシャは、耐熱性、靱性、低摩擦性、および耐摩耗性に優れるので、自動車や建設機械のトランスミッションに使用するスラストワッシャとして好適に利用できる。
【符号の説明】
【００４７】
１  スラストワッシャ
２  溝
３  孔
４  突起
５  ゲート位置
６  リング状試験片
【図１】
0006517055.tif 000003
【図２】
0006517055.tif 000004